Жидкий органический носитель водорода, способ его получения и водородный цикл на его основе

1. Жидкий органический носитель водорода, представляющий собой ароматические углеводороды, отличающийся тем, что ароматические углеводороды выбраны из ряда дифенила (ДФ), дифенилметана (ДФМ), п-терфенила (ТФ), трифенилметана (ТФМ), 1,1,2,2-тетрафенилэтана (ТФЭ), 1,2-дифенилэтана (ДФЭ) и 4,4'-битолилметана (БТМ)
1
2
3
4
3
2
5
3
7
4
9
где n=1÷10, R, R, R, R=Н-, СН-, СН-, СН-, СН-.
2. Жидкий органический носитель водорода по п. 1, отличающийся тем, что он представляет собой смесь не более трех компонентов.
3. Способ получения жидкого органического носителя водорода путем смешения индивидуальных ароматических углеводородов, полученных из продуктов коксования каменного угля, смолы пиролиза, из тяжелого газойля процесса коксования, из экстрактов селективной очистки при производстве базовых масел.
4. Способ по п. 3, отличающийся тем, что для бинарной системы соотношения компонентов выбраны из ряда 20:80% масс., 40:60% масс., 60:40% масс., 80:20 масс.
5. Способ по п. 3, отличающийся тем, что для системы из трех компонентов первый компонент взят в количестве не более 30% масс., второй компонент взят в количестве не более 30% масс, третий компонент остальное до 100% масс.
2
3
6. Водородный цикл, включающий связывание водорода и его высвобождение из жидкого органического носителя водорода, полученного по п.п. 4 и 5, в присутствии гетерогенного катализатора, причем гетерогенный катализатор включает носитель - AlO, и нанесенную на него Pt, или Pd, или Ni.
7. Водородный цикл по п. 6, отличающийся тем, что содержание платины Pt находится в пределах 0,1 до 1,0% масс.
8. Водородный цикл по п. 6, отличающийся тем, что содержание палладия Pd находится в пределах 0,5 до 2,0% масс.
9. Водородный цикл по п. 6, отличающийся тем, что содержание никеля Ni находится в пределах 5 до 12% масс.
10. Водородный цикл по п. 6, отличающийся тем, что связывание водорода осуществляется при температурах от 200 до 260°С, а освобождение водорода осуществляется при температурах от 300 до 380°С.